(57)【要約】【課題】  特にコネクター用材料として好適な、剛性、靱性（耐衝撃性、引張伸度など）が優れたポリエステル樹脂組成物を提供すること。【解決手段】  ポリエステル樹脂（Ａ）、無機充填剤（Ｂ）、および下記一般式（Ｉ）で表されるアルキルシラン化合物（Ｃ）を配合してなるポリエステル樹脂組成物において、無機充填剤（Ｂ）の配合量がポリエステル樹脂（Ａ）１００重量部に対し０．１〜３０重量部であり、下記一般式（Ｉ）で表されるアルキルシラン化合物（Ｃ）の配合量が無機充填剤（Ｂ）１００重量部に対し０．０１〜６重量部であることを特徴とする、ポリエステル樹脂組成を要旨とする。【化１】2007262369.tif 000005【選択図】  なし【特許請求の範囲】
【請求項１】
ポリエステル樹脂（Ａ）、無機充填剤（Ｂ）、および下記一般式（Ｉ）で表されるアルキルシラン化合物（Ｃ）を配合してなるポリエステル樹脂組成物において、無機充填剤（Ｂ）の配合量がポリエステル樹脂（Ａ）１００重量部に対し０．１〜３０重量部であり、下記一般式（Ｉ）で表されるアルキルシラン化合物（Ｃ）の配合量が無機充填剤（Ｂ）１００重量部に対し０．０１〜６重量部であることを特徴とする、ポリエステル樹脂組成物。
【化１】
2007262369.tif 000004
【請求項２】
無機充填剤（Ｂ）が、アルキルシラン化合物（Ｃ）で表面処理された無機充填剤である、請求項１に記載のポリエステル樹脂組成物。
【請求項３】
無機充填剤（Ｂ）がタルクである、請求項１または請求項２に記載のポリエステル樹脂組成物。
【請求項４】
請求項１ないし請求項３のいずれか一項に記載のポリエステル樹脂組成物をコネクター製造用に使用することを特徴とする、コネクター製造用ポリエステル樹脂組成物。
【発明の詳細な説明】
【技術分野】
【０００１】
本発明は、ポリエステル樹脂組成物に関する。さらに詳しくは、特にコネクター用材料として好適な、剛性、靱性（破壊し難さ、耐衝撃性、引張伸度など）が優れたポリエステル樹脂組成物に関する。
【背景技術】
【０００２】
熱可塑性ポリエステル樹脂、例えば、ポリアルキレンテレフタレート樹脂などは、機械的性質、電気的性質、その他物理的・化学的特性に優れ、かつ、成形加工性が良好であるので、エンジニアリングプラスチックとして自動車、電気・電子部品など、広汎な用途に使用されている。特に、自動車または電子分野のコネクター用材料として広範囲に使用されている。部品がコネクターの場合には、金属端子をランスなどで確実に保持できること、またコネクターのロックによる嵌合が緩まないこと、などが要求される。これらのランスやロック機構などの部品は肉厚が薄くされることが多く、これら部品に要求される機能を発揮させるためには、原料の熱可塑性ポリエステル樹脂にはある程度の剛性が必要である。原料樹脂に剛性を付与する目的で、通常、タルクなどの充填剤が配合されることがあるが、この場合、樹脂組成物の弾性率は向上するが、引張伸度は低下し、全体として靱性が低下し、ランスやロック機構が破損することがある。また、特に部品がコネクターの場合には、原料樹脂にポリエステル系エラストマーを添加して、靭性を向上させる方法がある（例えば特許文献１、２）。しかし、この方法では剛性低下は避けられない。このように、弾性率と靱性の双方を同時向上させることは困難であった。
【０００３】
原料樹脂組成物の靱性の低下は、充填剤とポリエステル樹脂との界面の接着不良に原因があると考えられ、充填剤をシランカップリング剤などで表面処理し、原料樹脂と充填剤との界面接着強度を改良する方法が提案され、実用化されている。この際の使用されるカップリング剤には、分子内にポリエステル樹脂と、化学反応性を有する官能基、例えば、アミノ基、エポキシ基を有するシランカップリング剤である（例えば、特許文献３）。しかし、充填剤をこのような反応性シランカップリング剤で表面処理すると、若干の改良効果は認められるものの、弾性率と靱性の双方を同時に十分に向上させることはできなかった。また、コネクターのような薄い肉厚成形品の製造に際しては、樹脂組成物の流動性が重要であるが、原料樹脂に反応性シランカップリング剤で処理した無機充填剤を配合すると、樹脂組成物の流動性が低下する傾向にある。
【特許文献１】特公平３−５０３９１
【特許文献２】特開平９−２５５８５７
【特許文献３】特開平５−１４０４２９
【発明の開示】
【発明が解決しようとする課題】
【０００４】
本発明者らは、かかる状況に鑑み、剛性が優れているばかりでなく、流動性および靱性にも優れたポリエステル樹脂組成物を提供すべく鋭意検討した結果、本発明を完成するに至ったものである。すなわち、本発明の目的は次のとおりである。
１．剛性が優れているばかりでなく、流動性および靱性にも優れた無機充填剤が配合されたポリエステル樹脂組成物を提供すること。
２．ランスやロック機構などのコネクター部品を製造した際に、折損などのトラブルが少なくできる、無機充填剤が配合されたポリエステル樹脂組成物を提供すること。
【課題を解決するための手段】
【０００５】
上記目的を達成するために、本発明では、ポリエステル樹脂（Ａ）、無機充填剤（Ｂ）、および下記一般式（Ｉ）で表されるアルキルシラン化合物（Ｃ）を配合してなるポリエステル樹脂組成物において、無機充填剤（Ｂ）の配合量がポリエステル樹脂（Ａ）１００重量部に対し０．１〜３０重量部であり、下記一般式（Ｉ）で表されるアルキルシラン化合物（Ｃ）の配合量が無機充填剤（Ｂ）１００重量部に対し０．０１〜６重量部であることを特徴とする、ポリエステル樹脂組成物を提供する。
【０００６】
【化１】
2007262369.tif 000002
【発明の効果】
【０００７】
本発明は次のような特別に有利な効果を奏し、その産業上の利用価値は極めて大である。
１．本発明に係るポリエステル樹脂組成物は、流動性に優れているので肉薄の製品製造用に使用できる。
２．本発明に係るポリエステル樹脂組成物は、剛性、靱性（破壊し難さ、耐衝撃性、引張伸度など）が優れている。
３．本発明に係るポリエステル樹脂組成物は、流動性、剛性、靱性などが優れているので、肉薄で高品質のコネクター製造用材料として好適である。
【発明を実施するための最良の形態】
【０００８】
以下、本発明を詳細に説明する。本発明における、ポリエステル樹脂（Ａ）とは、ジカルボン酸またはそのエステル形成性誘導体（ａ１）とジオール（ａ２）、要すれば他の共重合成分（ａ３）とからなるポリエステル樹脂である。ジカルボン酸またはそのエステル形成性誘導体（ａ１）としては、フタル酸、テレフタル酸イソフタル酸、４，４'&#8722;ジフェニルジカルボン酸、４，４'&#8722;ジフェニルエーテルジカルボン酸、４，４'&#8722;ベンゾフェノンジカルボン酸、４，４'&#8722;ジフェノキシエタンジカルボン酸、４，４'&#8722;ジフェニルスルホンジカルボン酸、２，６&#8722;ナフタレンジカルボン酸などの芳香族ジカルボン酸、１，２&#8722;シクロヘキサンジカルボン酸、１，３&#8722;シクロヘキサンジカルボン酸、１，４&#8722;シクロヘキサンジカルボン酸などの脂環式ジカルボン酸、マロン酸、コハク酸、グルタル酸、アジピン酸、ピメリン酸、スベリン酸、アゼライン酸、セバシン酸などの脂肪族ジカルボン酸、これらの低級アルキルエステル、またはグリコールのエステルなどが挙げられる。ジカルボン酸またはそのエステル形成性誘導体（ａ１）の中では、テレフタル酸またはこの低級アルキルエステルが好ましい。これらジカルボン酸またはその誘導体（ａ１）は、１種でも２種以上を併用してもよい。
【０００９】
ジオール（ａ２）としては、エチレングリコール、ジエチレングリコール、ポリエチレングリコール、１，４−ブタンジオール、１，２&#8722;プロパンジオール、１，３&#8722;プロパンジオール、ポリプロピレングリコール、ポリテトラメチレングリコール、ジブチレングリコール、１，５&#8722;ペンタンジオール、ネオペンチルグリコール、１，６&#8722;ヘキサンジオール、１，８&#8722;オクタンジオールなどの脂肪族ジオール類、１，２&#8722;シクロヘキサンジオール、１，４&#8722;シクロヘキサンジオール、１，１&#8722;シクロヘキサンジメチロール、１，４&#8722;シクロヘキサンジメチロールなどの脂環式ジオール類、キシリレングリコール、４，４'&#8722;ジヒドロキシビフェニル、２，２&#8722;ビス（４&#8722;ヒドロキシフェニル）プロパン、ビス（４&#8722;ヒドロキシフェニル）スルホンなどの芳香族ジオール類などが挙げられる。ジオール（ａ２）の中では、エチレングリコール、１，４−ブタンジオールが好ましい。ジオール（ａ２）は、１種でも２種以上を併用してもよい。
【００１０】
上記カルボン酸成分（ａ１）、上記ジオール成分（ａ２）のほかに、本発明の効果を損なわない程度少量の共重合成分（ｃ）を加えることができる。加えることができる共重合成分（ｃ）としては、例えば、グリコール酸、ｐ−ヒドロキシ安息香酸、ｐ−β−ヒドロキシエトキシ安息香酸などのヒドロキシカルボン酸類、アルコキシカルボン酸、および、ステアリルアルコール、ベンジルアルコール、ステアリン酸、ベヘン酸、安息香酸、ｔ−ブチル安息香酸、ベンゾイル安息香酸などの単官能成分、トリカルバリル酸、トリメリット酸、トリメシン酸、ピロメリット酸、ナフタレンテトラカルボン酸、没食子酸、トリメチロールエタン、トリメチロールプロパン、グリセロール、ペンタエリスリトール、シュガーエステルなどの三官能以上の多官能成分などが挙げられる。
【００１１】
上記ポリエステル樹脂（Ａ）は、従来から知られている方法によって製造することができる。例えば、テレフタル酸成分と１，４−ブタンジオール成分とからなるポリブチレンテレフタレートについて説明すると、テレフタル酸と１，４−ブタンジオールを直接エステル化反応させる直接重合法と、テレフタル酸ジメチルと主原料として使用するエステル交換法とに大別される。前者は初期のエステル化反応で水が生成し、後者は初期のエステル交換反応でアルコールが生成するという違いがある。直接エステル化反応は、原料コスト面から有利である。また、ポリエステル樹脂の製造方法は、原料供給または反応終了後生成樹脂の取り出し形態から、回分法と連続法に大別される。初期のエステル化反応またはエステル交換反応を連続操作で行って、それに続く重縮合を回分操作で行う方法があるし、逆に、初期のエステル化反応またはエステル交換反応を回分操作で行って、それに続く重縮合を連続操作で行う方法もある。
【００１２】
本発明におけるポリエステル樹脂（Ａ）は、芳香族ポリエステル樹脂が好ましく、特に、適度の機械強度を有するポリブチレンテレフタレート樹脂が最も好ましい。このポリブチレンテレフタレート樹脂とは、テレフタル酸が全ジカルボン酸成分の５０モル％以上を占め、１，４−ブタンジオールが全ジオール成分の５０重量％以上を占めるものをいう。テレフタル酸は全ジカルボン酸成分の８０モル％以上を占めるのがより好ましく、中でも９５モル％以上占めるのがさらに好ましい。１，４−ブタンジオールは全ジオール成分の８０モル％以上を占めるのがより好ましく、中でも９５モル％以上占めるのがさらに好ましい。ポリブチレンテレフタレート樹脂などのポリエステル樹脂の固有粘度は、１，１，２，２−テトラクロロエタン／フェノール＝１／１（重量比）の混合溶媒を使用し、温度３０℃で測定した場合、０．５０〜３．０の範囲のものが好ましい。固有粘度が、０．５０より小さいと機械的強度が低く、３．０より大きいと成形が困難となり、いずれも好ましくない。（Ａ）ポリエステル樹脂は、固有粘度の異なる二種以上を併用することもできる。
【００１３】
本発明において無機充填剤（Ｂ）とは、樹脂配合用として知られている充填剤をいう。樹脂配合用として知られている無機充填剤には、形態から繊維状、板状、粒状のものに分類できる。繊維状の充填剤としては、ガラス繊維、炭素繊維、鉱物繊維、金属繊維、セラミックスウイスカー、ワラストナイトなどが挙げられ、板状の充填剤としては、ガラスフレーク、マイカ、タルクなどが挙げられ、粒状の充填剤としては、シリカ、アルミナ、ガラスビーズ、カーボンブラック、炭酸カルシュウムなどが挙げられる。これら充填剤は、製品の使用目的、具備させる特性などに応じて、形態と種類を選定すればよい。
【００１４】
これら無機充填剤の選定の基準は、製品に機械的強度や剛性を具備させたいときは、繊維状のもの、特にガラス繊維が選ばれ、製品に異方性および少ないソリを具備させたいときは、板状のもの、特にマイカが選ばれる。また、粒状の充填剤は、成形時の流動性も勘案し全体としてバランスした特性を発揮するように、最適なものが選ばれる。ここで、例えば、樹脂組成物に優れた引張伸度を具備させたい場合は、無機充填剤には平均粒径が１０μｍ以下、より好ましくは０．５〜５μｍで、形態が板状物または粒状物の粉末状充填剤が選定される。その中でも、剛性の向上のバランスからタルクが最も好ましい。無機充填剤（Ｂ）としては、前記一般式（Ｉ）で表されるアルキルシラン化合物（Ｃ）で表面処理された無機充填剤が、樹脂組成物の機械的特性を向上させるので好ましい。
【００１５】
本発明において、前記一般式（Ｉ）で表されるアルキルシラン化合物（Ｃ）は、前記ポリエステル樹脂（Ａ）と上記無機充填剤（Ｂ）との界面接着強度を改良するように機能する。前記一般式（Ｉ）において、Ｒはアルキル基を表し、アルキル基の中の１つ以上は炭素数６以上のものであり、Ｒ1は互いに独立してアルコキシ基を表し、ｎは１ないし３の整数である。
【００１６】
アルキル基の炭素原子数が６より小さいと、樹脂組成物の靭性向上の効果が少ない。アルキル基の炭素原子数としては６以上、好ましくは８以上、さらに好ましくは１０以上である。炭素原子数が６以上のアルキル基の具体例としては、ヘキシル基、ヘプチル基、オクチル基、ノニル基、デシル基、ウンデシル基、ドデシル基、トリデシル基、テトラデシル基、ペンタデシル基などが挙げられる。前記一般式（Ｉ）におけるｎは、１ないし３の整数を表し、ｎは加水分解速度から３よりは２が好ましく、１が最も好ましい。一般式（Ｉ）において、Ｒ1は互いに独立してアルコキシ基であり、例えば、メトキシ基、エトキシ基、プロポキシ基、ブトキシ基、ペンチルオキシ基、ヘキシルオキシ基などやそれらの異性体があるが、加水分解性と取り扱い易さからメトキシ基またはエトキシ基が好ましい。
【００１７】
上記一般式（Ｉ）で表されるアルキルシラン化合物（Ｃ）の具体的な例としては、ヘキシルトリメトキシラン、ヘキシルトリエトキシラン、ヘプチルトリメトキシラン、オクチルトリメトキシラン、オクチルトリエトキシラン、ノニルトリメトキシラン、ノニルトリエトキシラン、デシルトリメトキシラン、デシルトリエトキシラン、ドデシルトリメトキシラン、ドデシルトリエトキシラン、テトラデシルトリメトキシラン、テトラデシルトリエトキシラン、ペンタデシルトリメトキシラン、ペンタデシルトリエトキシランなどが挙げられる。
【００１８】
アルキルシラン化合物（Ｃ）としては、上記化合物のほかに、ジアルコキシシラン、モノアルコキシシラン類などの挙げられる。これらの具体的な例としては、ヘキシルメチルジメトキシラン、ヘキシルメチルジエトキシラン、ヘプチルメチルジメトキシラン、ヘプチルメチルジメトキシラン、オクチルメチルジメトキシラン、オクチルメチルジエトキシラン、ノニルメチルジメトキシラン、ノニルメチルジエトキシラン、デシルメチルジメトキシラン、デシルメチルジエトキシラン、ドデシルメチルジメトキシラン、ドデシルメチルジエトキシラン、テトラデシルメチルジメトキシラン、テトラデシルメチルジエトキシラン、ペンタデシルメチルジメトキシラン、ペンタデシルメチルジエトキシランなどが挙げられる。
【００１９】
上記アルキルシラン化合物（Ｃ）は、一種類でも二種類以上を併用することができる。また必用に応じて、上記アルキルシラン化合物（Ｃ）以外のカップリング剤を併用することができる。このようなカップリング剤としては、例えば、シランカップリング剤やチタン系、アルミニウム系、ジルコニウム系などの金属系カップリング剤、さらに脂肪酸などの滑剤などが挙げられる。
【００２０】
カップリング剤としては、金属系カップリング剤が好ましく、中でもチタン系カップリング剤が特に好ましい。チタン系カップリング剤を併用することにより、樹脂組成物の低粘度化、機械的物性などの改善を図ることができる。これらチタン系カップリング剤の例としては、イソプロピルトリイソステアロイルチタネート、イソプロピルトリ−ｎ−ドデシルベンゼンスルホニルチタネート、イソプロピルトリス（ジオクチルピロホスフェート）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジ−トリデシル）ホスファイトチタネート、ビス（ジオクチルピロホスフェート）オキシアセテートチタネート、ビス（ジオクチルピロホスフェート）エチレンチタネート、イソプロピルトリオクタノイルチタネート、イソプロピルジメタクリロイルイソステアロイルチタネート、イソプロピルイソステアロイルジアクリルチタネート、イソプロピルトリ（ジオクチルホスフェート）チタネート、イソプロピルトリクミルフェニルチタネート、イソプロピルトリ（Ｎ−アミノエチル−アミノエチル）チタネートなどが挙げられる。
【００２１】
上記アルキルシラン化合物（Ｃ）は、（１）ポリエステル樹脂（Ａ）と無機充填剤（Ｂ）とを混合する際に、同時に配合する方法、（２）あらかじめ、前記無機充填剤（Ｂ）とアルキルシラン化合物（Ｃ）とを混合して無機充填剤（Ｂ）の表面をアルキルシラン化合物（Ｃ）によって表面処理し、このように表面処理された無機充填剤（Ｂ）をポリエステル樹脂（Ａ）に配合する方法、のいずれの方法によってもよい。上記（１）の方法による場合は、例えば、アルキルシラン化合物（Ｃ）をポリエステル樹脂（Ａ）に、または無機充填剤（Ｂ）に配合分散させた後、ポリエステル樹脂（Ａ）と無機充填剤（Ｂ）とを混合し、その後、６０℃〜１４０℃の温度範囲で、１〜６時間加熱処理を行う方法によることができる。
【００２２】
上記（２）の方法による場合は、例えば、粉体状の無機充填剤の場合は、無機充填剤に所定量のアルキルシラン化合物を配合し、または、所定量のアルキルシラン化合物を水や有機溶剤などの溶媒よって希釈して配合し、ヘンシェルミキサーやスーパーミキサーなどの撹拌機により混合した後、加熱処理して水や溶媒を飛散させ、無機充填剤とアルキルシラン化合物とを反応させる方法が挙げられる。この際の加熱条件は、上記（１）の方法における加熱処理条件と同様である。また繊維状の無機充填剤の場合は、アルキルシラン化合物（Ｃ）を希釈した溶液に繊維を浸漬した後、ポリエステル樹脂（Ａ）に混合し、同様の加熱条件で加熱処理する方法によることができる。ポリエステル樹脂（Ａ）にアルキルシラン化合物（Ｃ）を配合する方法は、上記（２）の方法によると、無機充填剤（Ｂ）の表面をアルキルシラン化合物（Ｃ）によって、十分に被覆することができるので好ましい。
【００２３】
無機充填剤（Ｂ）の配合量は、ポリエステル樹脂（Ａ）１００重量部に対し０．１〜３０重量部である。ポリエステル樹脂（Ａ）１００重量部に対して無機充填剤（Ｂ）が０．１重量部未満であると、樹脂組成物の剛性が改良されず、３０重量部を超えると、樹脂組成物の流動性が低下する。ポリエステル樹脂（Ａ）に対する無機充填剤（Ｂ）の配合量は、樹脂組成物に具備させたい剛性や靱性のレベルに応じて決定すればよく、好ましくは０．３〜２５重量部であり、より好ましくは０．５〜１５重量部である。例えば、引張伸度１５％以上の靱性が要求される場合には、０．５〜１０重量部の範囲が好ましい。
【００２４】
前記一般式（Ｉ）で表されるアルキルシラン化合物（Ｃ）の配合量は、無機充填剤（Ｂ）１００重量部に対し０．０１〜２０重量部である。アルキルシラン化合物（Ｃ）が無機充填剤１００重量部に対して０．０１重量部未満であると、無機充填剤（Ｂ）の表面を被覆するには不十分で、樹脂組成物の機械的特性などの改良効果が期待できず、２０重量部を超えると最大値に達した機械的特性はさらに向上することがなく、コスト高になるので、いずれも好ましくない。アルキルシラン化合物（Ｃ）の好ましい配合量は、０．０５〜１０重量部であり、より好ましいくは０．１〜５重量部である。上記アルキルシラン化合物（Ｃ）に加えてチタン系カップリング剤を併用する場合は、その添加量は同様の理由で、無機充填剤１００重量部に対して好ましくは０．０１〜２０重量部であり、より好ましくは０．０５〜１０重量部であり、最も好ましくは０．１〜５重量部である。
【００２５】
本発明に係る樹脂組成物は、上記ポリエステル樹脂（Ａ）に対し、無機充填剤（Ｂ）およびアルキルシラン化合物（Ｃ）を所定量配合するが、必要応じて、樹脂組成物の特性を阻害しない範囲で、樹脂添加剤（Ｄ）、熱可塑性エラストマー（Ｅ）、および、他の熱可塑性樹脂（Ｆ）を配合することができる。樹脂添加剤（Ｄ）としては、例えば、パラフィンワックス、ポリエチレンワックス、ステアリン酸およびそのエステル、シリコンオイルなどの離型剤類、ヒンダードフェノール系、亜燐酸エステル系、硫黄含有エステル化合物系などの熱安定剤類、紫外線吸収剤または耐候性付与剤、ハロゲン系、窒素系、リン系などの難燃剤、染料または顔料などの着色剤、発泡剤、帯電防止剤などが挙げられる。
【００２６】
熱可塑性エラストマー（Ｅ）は、本発明に係る樹脂組成物の靱性を向上させるものであり、例えば、ポリオレフィン系エラストマー、ジエン系エラストマー、ポリスチレン系エラストマー、ポリアミド系エラストマー、ポリエステル系エラストマー、ポリウレタン系エラストマー、フッ素系エラストマー、シリコン系エラストマーなどが挙げられる。中でも好ましいのは、ポリオレフィン系エラストマー、ポリスチレン系エラストマーである。これらの熱可塑性エラストマー（Ｅ）は、ポリエステル樹脂（Ａ）との相溶性を高めルための変性を行うと、配合効果を高めることができる。熱可塑性エラストマー（Ｅ）の配合量は、ポリエステル樹脂（Ａ）１００重量部に対して、０．５〜５０重量部であり、剛性の低下を避けたい場合が多いので、０．５〜２０重量部の範囲が好ましい。
【００２７】
他の熱可塑性樹脂（Ｆ）、本発明に係る樹脂組成物の機械的物性を向上させるものであり、例えば、ポリアミド樹脂、液晶ポリマー、ポリカーボネート樹脂、ポリアセタール樹脂、ポリフェニレンエーテル樹脂、ポリスチレン、ＡＢＳ樹脂、ＡＳ樹脂、ＭＢＳ樹脂などのスチレン系樹脂、各種アクリル樹脂、ポリエチレン、ポリプロピレン、エチレンープロピレン共重合体などのオレフィン系樹脂、ポリテトラフルオロエチレンなどのフッ素系樹脂、エポキシ樹脂などが挙げられる。
【００２８】
本発明に係る樹脂組成物は、前記ポリエステル樹脂（Ａ）、無機充填剤（Ｂ）、アルキルシラン化合物（Ｃ）、および、必要に応じて、樹脂添加剤（Ｄ）、熱可塑性エラストマー（Ｅ）、他の熱可塑性樹脂（Ｆ）などの付加的成分を所定量秤量して混合機によって混合し、得られた混合物を混練機によって溶融・混練して得ることができる。樹脂組成物は、各構成成分を混合したドライブレンド物から直接射出成形法によって、目的の成形品（製品）とする成形（製造）方法が知られているが、本発明に係る樹脂組成物の場合は、ドライブレンド物の状態では目的が達成されないので、溶融・混練してペレットなどの粒状物とすることが必要である。樹脂組成物の構成成分を混合する際に使用される混合機としては、リボンブレンダー、ヘンシェルミキサー、ドラムブレンダーなどが挙げられる。得られた混合物を溶融・混練する際に使用される混練機としては、各種押出機、ブラベンダープラストグラフ、ラボプラストミル、ニーダー、バンバリーミキサーなどが挙げられる。
【００２９】
溶融・混練する際の加熱温度は、樹脂組成物の構成成分の種類、割合などにより変わるが、通常２３０〜２９０℃の範囲で選ばれる。樹脂組成物の混練時の分解を抑制するために、前記熱安定剤を配合するのが好ましい。樹脂組成物の構成成分は、付加的成分を含め、混練機に一括して供給することができるし、または、順次供給することもできる。また、付加的成分を含め、各成分から選ばれた２種以上の成分を予め混合しておくこともできる。無機充填剤（Ｂ）がガラス繊維などの繊維状充填剤の場合は、原料樹脂を押出機で溶融させ、溶融状態にある樹脂に押出機の途中から添加することにより、繊維状充填剤の破砕を避けることができ、得られる樹脂組成物に高い特性を発揮させることができる。
【００３０】
本発明に係る樹脂組成物から目的の製品（成形品）を製造（成形）するには、従来から知られている種々の成形方法が特に制限なく採用できる。採用できる成形方法としては、射出成形法、中空成形法、押出成形法、圧縮成形法、カレンダー成形法、回転成形法などが挙げられる。本発明に係る樹脂組成物から製造（成形）できる製品（成形品）としては、電機・電子機器分野、自動車分野、機械分野、医療分野、日用雑貨分野の各種製品、各種部品などが挙げられる。中でも好ましい成形方法は、樹脂組成物の流動性を生かすことができること、製品の生産性などを勘案すると射出成形法である。射出成形法で成形品を製造する際には、樹脂組成物の温度を２４０〜２８０℃の範囲で調節するのが好ましい。
【実施例】
【００３１】
以下に、実施例に基いて本発明をさらに詳細に説明するが、本発明はその要旨を超えない限り、以下の記載例に限定されるものではない。
【００３２】
＜原料成分＞
以下の実施例、比較例で使用した樹脂成分、無機充填剤、アルキルシラン化合物などは、次のような特性を有するものである。
（１）ＰＢＴ：ポリブチレンテレフタレート樹脂（三菱エンジニアリングプラスチックス社製、商品名：ノバデュラン５０１０）である。
（２）Ｂ−１：平均粒径が２．５μｍのタルク（日本タルク社製、商品名：ＳＧ９５）である。
（３）Ｂ−２：平均粒度が３．８μｍ、Ｌ／Ｄ＝１８．５／３．０＝６．２のワラストナイト（川鉄鉱業社製、商品名：ＰＨ４５０）である。
（４）Ｃ−１：アルキルシラン化合物の一種のデシルトリメトキシシラン（信越化学社製  商品名：ＫＢＭ−３１０３Ｃ）である。
（５）Ｃ−２：アミノ系シランカップリング剤の３-アミノプロピルトリエトキシシラン（信越化学社製、商品名：ＫＢＭ−９０３）である。
（６）Ｃ−３：エポキシ系シランカップリング剤の一種の３-グリシドキシプロピルトリメトキシシラン（信越化学社製、商品名：ＫＢＭ−４０３）である。
【００３３】
＜表面処理した無機充填剤の調製＞
無機充填剤（Ｂ）を所定量秤量してヘンシェルミキサーに入れ、このミキサーによって高速攪拌中に、無機充填剤に対して０．５重量％のシラン化合物（Ｃ）を噴霧状にして添加し、均一の混合した。この混合物を、８０℃の温度で５時間保持して、表面処理した無機充填剤を得た。
【００３４】
［実施例１〜実施例２、比較例１〜比較例５］
各成分を表−１に示す割合で秤量し、リボンブレンダーで混合した。得られた混合物を、二軸押出機（日本製鋼所社製、型式：ＴＥＸ３０Ｃ、スクリュー径３０ｍｍ）を使用し、シリンダ設定温度２５５℃、スクリュー回転数２００ｒｐｍで、溶融・混練してペレット状の樹脂組成物とした。なお、表−１におけるＰＢＴと充填剤の量は、「重量部」を意味する。
【００３５】
＜樹脂組成物の評価試験＞
上記の実施例、比較例で得られたペレットについて、以下の項目を以下に記載の方法で評価し、評価結果を表−１に示した。
（ａ）溶融粘度：キャピラリーレオメーター（東洋精機社製、キャピログラフ１Ｃ）を使用し、温度２７０℃で、せん断速度６０８０ｓｅｃ−１における溶融粘度を測定した。溶融粘度の数値が小さいほど、流動性が良好であることを意味する。
（ｂ）引張伸度：射出成形機（住友重機械社製、型式：ＳＧ−７５ＳＹＣＡＰ−ＭＩＩＩ）を使用し、シリンダ温度２５０℃、金型温度８０℃の条件で、厚さ１ｍｍのＡＳＴＭ引張試伸度測定用試験片を成形した。この試験片について、ＩＳＯ５７２に準拠して、引張伸度を測定した。試験片の肉厚を一般のＩＳＯ規格のものより薄くしたのは、コネクターなどの肉厚の薄い製品（成形品）としたときに靱性評価の参考となるからであり、この引張伸度の数値が大きいほど靱性が高いことを意味する。
【００３６】
（ｃ）曲げ弾性率（％）、シャルピー衝撃試験（ｋｇｆ・ｃｍ／ｃｍ）：射出成形機（住友重機械社製、型式：ＳＥ−５０Ｄ）を使用し、シリンダ温度２５０℃、金型温度８０℃の条件で、ＩＳＯ機械的物性測定用の試験片を成形した。この試験片について、ＩＳＯ１７８に従って曲げ試験、ＩＳＯ１７９に従ってシャルピー衝撃試験を実施した。曲げ弾性率は数値が高いほど剛性があることを意味し、シャルピー衝撃値は数値が高いほど、高速衝撃に対し耐性があることを意味する。
【００３７】
【表１】
2007262369.tif 000003
【００３８】
上記表−１より、次のことが明らかとなる。
１．無機充填剤のタルクを、本発明で必須とするアルキルシラン化合物で表面処理した実施例１の樹脂組成物は、タルクを表面処理しない比較例１のもの、タルクをアミノ系シランカップリング剤で表面処理した比較例２のもの、タルクをエポキシ系シランカップリング剤で表面処理した比較例３のものに比較して、溶融粘度の値が小さく流動性に優れ、剛性（曲げ弾性率）は変わらず、引張伸度、シャルピー衝撃値などは優れている。
２．無機充填剤のワラストナイトを本発明で必須とするアルキルシラン化合物で表面処理した実施例２の樹脂組成物は、ワラストナイトを表面処理しない比較例４のもの、ワラストナイトをアミノ系シランカップリング剤で表面処理した比較例５のものに比較して、溶融粘度の値が小さく流動性に優れ、剛性（曲げ弾性率）、引張伸度、シャルピー衝撃値などの機械的物性のすべてが優れている。
３．以上のように、本発明で必須とするアルキルシラン化合物（Ｃ）で表面処理した無機充填剤（Ｂ）を配合したポリブチレンテレフタレート樹脂組成物は、剛性、靱性が優れており、流動性にも優れているので、肉厚の薄い製品（成形品）、例えばコネクターを製造する際に、高品質の製品が得られる。
【産業上の利用可能性】
【００３９】
本発明に係る樹脂組成物は、目的とする製品（成形品）製造（成形）用原料として好適に使用される。製品の製造（成形）方法には特に制限なく、従来から知られている種々の成形方法が適用できる。適用できる成形方法としては、射出成形法、中空成形法、押出成形法、圧縮成形法、カレンダー成形法、回転成形法などが挙げられる。本発明に係る樹脂組成物から製造（成形）できる製品（成形品）としては、電機・電子機器分野、自動車分野、機械分野、医療分野、日用雑貨分野の各種製品、各種部品などが挙げられる。中でも好ましい成形方法は、樹脂組成物の流動性を生かすことができること、製品の生産性などを勘案すると射出成形法であり、好ましい製品（成形品）は薄い肉厚の製品、例えばコネクターであり、肉厚が薄くても破損トラブルが減少し、高品質の製品が得られる。